(57)【要約】  熱可塑性添加組成物が、アセタール化合物と、少なくとも1つの共添加物とを含む。アセタール化合物が、アルジトールまたはC1置換アルジトールと、ベンズアルデヒドとの間の反応の生成物であり得る。共添加物が、脂肪酸アミド化合物、脂肪酸エステル化合物、および/またはフッ素化ポリマーであり得る。熱可塑性組成物が、熱可塑性物(例えば、1つ以上のポリオレフィン)、および先述した添加組成物を含む。【特許請求の範囲】
【請求項１】
熱可塑性組成物であって、
(a)  前記熱可塑性組成物の総重量に基づいて、式(I)の構造を構成するおよそ1,000ないしおよそ5,000 ppmのアセタール化合物
【化１】
2011502200.tif 000026
(ここで、R1は水素、アルキル基、アルケニル基、ヒドロキシアルキル基、アルコキシ基、およびアルキルハライド基からなる群より選択され、R2、R3、R4、R5、R6、R7、R8、R9、R10およびR11は、各々独立に、水素、アルキル基、アルコキシ基、アルケニル基、アリール基、およびハロゲンからなる群より選択され、R12は-CH2OHおよび-CHOHCH2OHからなる群より選択されるヒドロキシアルキル基である)と、
(b)  前記熱可塑性組成物の総重量に基づいて、式(III)〜(VII)のうちの1つを構造を構成するおよそ100ないしおよそ5,000 ppmの、少なくとも1つの脂肪酸アミド化合物
【化２】
2011502200.tif 000027
【化３】
2011502200.tif 000028
【化４】
2011502200.tif 000029
【化５】
2011502200.tif 000030
【化６】
2011502200.tif 000031
(ここで、R13、R14、R15、R16およびR18は、C7-C27アルキル基およびC7-C27アルケニル基からなる群より独立に選択され、R17はC8-C28アルキル基およびC8-C28アルケニル基からなる群より選択され、R19は-CH2CH2OHおよび-CH2CH(CH3)OHからなる群より選択される)と、
(c)  ポリプロピレンおよびポリエチレンからなる群より選択される少なくとも1つの熱可塑性ポリマー
(ここで、(i)前記熱可塑性ポリマーがポリエチレンである場合は、前記アセタール化合物と前記脂肪酸アミドのppm濃度の合計が、およそ3,000ないしおよそ8,000であり、(ii)前記熱可塑性ポリマーがポリプロピレンである場合は、R1はアルキル基、アルケニル基、アルコキシ基、およびアルキルハライド基からなる群より選択され、前記アセタール化合物と前記脂肪酸アミドのppm濃度の合計がおよそ2,000ないしおよそ5,000である)と
を含む熱可塑性組成物。
【請求項２】
R1がアルキル基およびアルケニル基からなる群より選択され、R2、R3、R5、R6、R7、R8、R10およびR11が各々水素であり、R12が-CHOHCH2OHであり、R4およびR9が各々アルキル基である請求項１の熱可塑性組成物。
【請求項３】
R1がn-プロピル基であり、R4およびR9が各々n-プロピル基である請求項２の熱可塑性組成物。
【請求項４】
前記熱可塑性ポリマーがポリプロピレンであり、前記組成物がおよそ1,000ないしおよそ3,500 ppmの前記アセタール化合物と、およそ100ないしおよそ1,500 ppmの前記脂肪酸アミドとを含む請求項３の熱可塑性組成物。
【請求項５】
前記組成物が、およそ250ないしおよそ750 ppmの前記脂肪酸アミドを含む請求項４の熱可塑性組成物。
【請求項６】
R1は水素であり、R2、R5、R6、R7、R8およびR11が各々水素であり、R3、R4、R9およびR10が各々アルキル基であり、R12が-CHOHCH2OHである請求項１の熱可塑性組成物。
【請求項７】
R1が水素であり、R2、R5、R6、R7、R8およびR11が各々水素であり、R3、R4、R9およびR10が各々メチル基であり、R12が-CHOHCH2OHである請求項６の熱可塑性組成物。
【請求項８】
前記熱可塑性ポリマーがポリエチレンであり、前記組成物がおよそ1,000ないしおよそ5,000 ppmの前記アセタール化合物と、およそ100ないしおよそ1,500 ppmの前記脂肪酸アミドとを含む請求項１の熱可塑性組成物。
【請求項９】
前記組成物が、およそ250ないしおよそ750 ppmの前記脂肪酸アミドを含む請求項８の熱可塑性組成物。
【請求項１０】
R13、R14、R15、R16およびR18が、C11-C27アルキル基およびC11-C27アルケニル基からなる群より独立に選択され、R17がC12-C28アルキル基およびC12-C28アルケニル基からなる群より選択される請求項１の熱可塑性組成物。
【請求項１１】
熱可塑性組成物であって、
(a)  前記熱可塑性組成物の総重量に基づいて、およそ1,000ないしおよそ5,000 ppmの式(I)の構造を構成するアセタール化合物
【化７】
2011502200.tif 000032
(ここで、R1はアルキル基、アルケニル基、アルコキシ基、およびアルキルハライド基からなる群より選択され、R2、R3、R4、R5、R6、R7、R8、R9、R10およびR11は、各々独立に水素、アルキル基、アルコキシ基、アルケニル基、アリール基、およびハロゲンからなる群より選択され、R12は-CH2OHおよび-CHOHCH2OHからなる群より選択されるヒドロキシアルキル基である)と、
(b)  前記熱可塑性組成物の総重量に基づいて、およそ100ないしおよそ5,000 ppmの以下の式(VIII)の構造を構成する少なくとも1つのフッ素化ポリマー
【化８】
2011502200.tif 000033
(ここで、R20は-CF2CF2CF2CF3、-CF2CF2CF2CF2CF2CF3および-CF2CF2CF2CF2CF2CF2CF2CF3からなる群より選択され、R21およびR22は、水素およびメチルからなる群より独立に選択され、xはおよそ15ないしおよそ10,000の整数であり、yは0ないしおよそ10,000の整数であり、mとnの合計はおよそ30ないし10,000である)と、
(c)  ポリプロピレン、ポリエチレン、およびその混合物からなる群より選択される少なくとも1つの熱可塑性ポリマーと
を含む熱可塑性組成物。
【請求項１２】
R1がアルキル基およびアルケニル基からなる群より選択され、R2、R3、R5、R6、R7、R8、R10およびR11が各々水素であり、R12が-CHOHCH2OHであり、R4およびR9が各々アルキル基である請求項１１の熱可塑性組成物。
【請求項１３】
R1がn-プロピル基であり、R4およびR9が各々n-プロピル基である請求項１２の熱可塑性組成物。
【請求項１４】
前記熱可塑性ポリマーがポリプロピレンであり、前記熱可塑性組成物がおよそ1,000ないしおよそ3,500 ppmの前記アセタール化合物と、およそ100ないしおよそ1,500 ppmの前記フッ素化ポリマーとを含む請求項１３の熱可塑性組成物。
【請求項１５】
前記熱可塑性組成物が、およそ250ないしおよそ750 ppmの前記フッ素化ポリマーを含む請求項１４の熱可塑性組成物。
【請求項１６】
熱可塑性添加物であって、
(a)  式(II)の構造を構成するアセタール化合物
【化９】
2011502200.tif 000034
(ここで、nは0、1または2であり、R1はアルキル基、アルケニル基、アルコキシ基、およびアルキルハライド基からなる群より選択され、R2、R3、R4、R5、R6、R7、R8、R9、R10およびR11は、各々独立に、水素、アルキル基、アルケニル基、アルコキシ基、カルボニル基、ハロゲン、およびフェニル基からなる群より選択される)と、
(b)  脂肪酸エステル化合物と
を含む熱可塑性添加組成物。
【請求項１７】
Rがアルキル基である請求項１６の添加組成物。
【請求項１８】
Rがn-プロピル基である請求項１７の添加組成物。
【請求項１９】
nが1であり、R4およびR9がアルキル基であり、R2、R4、R5、R6、R7、R9、R10およびR11が各々ハロゲンである請求項１８の添加組成物。
【請求項２０】
R4およびR9がn-プロピル基である請求項１９の添加組成物。
【請求項２１】
前記脂肪酸エステル化合物が、C10-C22脂肪酸と、グリセロールおよびジグリセロールからなる群より選択される化合物との間の反応の生成物である請求項１６の添加組成物。
【請求項２２】
前記脂肪酸エステル化合物が、C12-C18脂肪酸と、ジグリセロールとの間の反応の生成物である請求項２１の添加組成物。
【請求項２３】
前記脂肪酸エステル化合物が、ジグリセロールモノラウレート、ジグリセロールモノミリストラート、ジグリセロールモノステアラート、およびその組合せからなる群より選択される請求項２２の添加組成物。
【請求項２４】
前記脂肪酸エステル化合物が、前記添加組成物中に存在する前記脂肪酸エステル化合物の総重量に基づいて、およそ50 wt%以上のモノエステルを含む請求項１６の添加組成物。
【請求項２５】
前記アセタール化合物が、前記添加組成物中に存在する前記アセタール化合物および脂肪酸エステル化合物の総重量に基づいて、およそ60ないしおよそ90 wt%の添加組成物を含む請求項１６の添加組成物。
【請求項２６】
前記脂肪酸エステル化合物が、前記添加組成物中に存在する前記アセタール化合物および脂肪酸エステル化合物の総重量に基づいて、およそ10ないしおよそ40 wt%の添加組成物を含む請求項１６の添加組成物。
【請求項２７】
ポリオレフィンと、請求項１６〜２６のいずれかの1項の添加組成物とを含むポリオレフィン組成物。
【請求項２８】
前記アセタール化合物が、前記ポリオレフィン組成物の総重量に基づいて、およそ1,000ないしおよそ10,000 ppmの量で存在する請求項２７のポリオレフィン組成物。
【請求項２９】
前記脂肪酸エステル化合物が、前記ポリオレフィン組成物の総重量に基づいて、およそ100ないしおよそ5,000 ppmの量で存在する請求項２８のポリオレフィン組成物。
【請求項３０】
前記ポリオレフィン組成物がポリプロピレンを含む請求項２７のポリオレフィン組成物。
【発明の詳細な説明】
【発明の概要】
【０００１】
発明の技術分野
本発明は、熱可塑性組成物(例えばポリオレフィン組成物)およびこのような添加組成物を含む熱可塑性組成物における使用に適切な添加組成物に向けられる。
【０００２】
発明の概要
本発明は、アセタール化合物および1つ以上の共添加物を含む添加組成物を与える。アセタール化合物は、アルジトール(例えば、無置換アルジトールまたはC1置換アルジトール)と、ベンズアルデヒド(例えば、無置換ベンズアルデヒドまたは置換ベンズアルデヒドとの間の反応の生成物であり得る)適切な共添加物は、限定されないが、脂肪酸アミド化合物、脂肪酸エステル化号物、およびフッ素化ポリマーを含む。
【０００３】
本発明の添加組成物は、多くの用途における使用に適切であるが、熱可塑性組成物における使用に特にうまく適合すると信じられている。特に、本発明の添加組成物は、ポリプロピレン含有およびポリエチレン含有熱可塑性組成物のような熱可塑性組成物の光学特性(例えば曇り度および/またはキラリティ)を向上させるために使用され得る。例えば、本発明の添加組成物は、同量のアセタール化合物のみを含む熱可塑性組成物(すなわち、同量のアセタール化号物を含むが、共添加物を含まない熱可塑性組成物)と比べて、向上した光学特性を呈する熱可塑性組成物を作るために使用され得る。実際、本発明の添加組成物は、より高い濃度のアセタール化合物のみを含む熱可塑性組成物(すなわち、より多くのアセタール化合物を含むが、共添加物を含まない熱可塑性組成物)によって発揮される光学特性と遜色無い光学特性を呈する熱可塑性組成物を作ることができるものであるとも信じられている。この例において、本発明の添加組成物は、所望される一組の光学特性を持つ熱可塑性組成物を作るために要求されるアセタール化合物の量を減らすために使用され得ると信じられている。
【０００４】
第1の態様において、本発明は、アセタール化合物と、脂肪酸アミド化合物と、少なくとも1つの熱可塑性ポリマーとを含む熱可塑性組成物を提供する。この態様の一つの具体的な側面において、本発明は、
(a)  前記熱可塑性組成物の総重量に基づいて、式(I)の構造を構成するおよそ1,000ないしおよそ5,000 ppmのアセタール化合物
【化１】
2011502200.tif 000002
【０００５】
(ここで、R1は水素、アルキル基、アルケニル基、ヒドロキシアルキル基、アルコキシ基、およびアルキルハライド基からなる群より選択され、R2、R3、R4、R5、R6、R7、R8、R9、R10およびR11は、各々が独立に、水素、アルキル基、アルコキシ基、アルケニル基、アリール基、およびハロゲンからなる群より選択され、R12は、-CH2OHおよびCHOHCH2OHからなる群より選択されるヒドロキシアルキル基である)と、
(b)  前記熱可塑性組成物の総重量に基づいて、式(III)〜(VII)のうちの1つを構成するおよそ100ないしおよそ5,000 ppmの少なくとも1つの脂肪酸アミド化合物
【化２】
2011502200.tif 000003
【化３】
2011502200.tif 000004
【化４】
2011502200.tif 000005
【化５】
2011502200.tif 000006
【化６】
2011502200.tif 000007
【０００６】
(ここで、R13、R14、R15、R16およびR18は、C7-C27アルキル基、およびC7-C27アルケニル基からなる群より独立に選択され、R17はC8-C28アルキル基、およびC8-C28アルケニル基からなる群より選択され、R19は-CH2CH2OHおよび-CH2CH(CH3)OHからなる群より選択される)と、
(c)  ポリプロピレンおよびポリエチレンからなる群より選択される少なくとも1つの熱可塑性ポリマーと
(ここで、(i)前記熱可塑性ポリマーがポリエチレンである場合は、アセタール化合物および脂肪酸アミドのppm濃度の合計がおよそ3,000ないしおよそ8,000であり、(ii)前記熱可塑性ポリマーがポリプロピレンである場合は、R1はアルキル基、アルケニル基、アルコキシ基、およびアルキルハライド基からなる群より選択され、かつ、前記アセタール化合物および前記脂肪酸アミドのppm濃度の合計がおよそ2,000ないしおよそ5,000である)とを含む熱可塑性組成物が提供される。
【０００７】
第2の態様において、本発明は、アセタール化合物と、少なくとも1つのフッ素化ポリマーと、少なくとも1つの熱可塑性ポリマーとを含む熱可塑性組成物を提供する。この態様の一つの特別な側面において、前記発明は、
(a)  前記熱可塑性組成物の総重量に基づいて、式(I)の構造を構成するおよそ1,000ないしおよそ5,000 ppmのアセタール化合物
【化７】
2011502200.tif 000008
【０００８】
(ここで、R1はアルキル基、アルケニル基、アルコキシ基、およびアルキルハライド基からなる群より選択され、R2、R3、R4、R5、R6、R7、R8、R9、R10およびR11は、各々が独立に、水素、アルキル基、アルコキシ基、アルケニル基、アリール基、およびハロゲンからなる群より選択され、R12は-CH2OHおよび-CHOHCH2OHからなる群より選択されるヒドロキシアルキル基である)と、
(b)  前記熱可塑性組成物の総重量に基づいて、以下の式(VIII)の構造を構成するおよそ100ないしおよそ5,000 ppmの少なくとも1つのフッ素化ポリマー
【化８】
2011502200.tif 000009
【０００９】
(ここで、R20は-CF2CF2CF2CF3、-CF2CF2CF2CF2CF2CF3および-CF2CF2CF2CF2CF2CF2CF2CF3からなる群より選択され、R21およびR22は、水素およびメチルからなる群より独立に選択され、xはおよそ15ないしおよそ10,000の整数であり、yは0ないしおよそ10,000の整数であり、mとnの合計はおよそ30ないしおよそ10,000である)と、
(c)  ポリプロピレン、ポリエチレンおよびその混合物からなる群より選択される少なくとも1つの熱可塑性ポリマーと
を含む熱可塑性組成物が提供される。
【００１０】
第3の態様において、本発明はアセタール化合物と、脂肪酸エステル化合物とを含む添加組成物を与える。アセタール化合物は、いくつかの態様において、C1置換アルジトールとベンズアルデヒドの間の反応の生成物であり得る。いくつかの態様において、脂肪酸エステル化合物は、脂肪酸(例えば、C10-C22脂肪酸)と、グリセロール、ジグリセロールおよびその組合せからなる群より選択される化合物との間の反応の生成物であり得る。この態様の一つの側面において、本発明は、
(a)  式(II)の構造を構成するアセタール化合物
【化９】
2011502200.tif 000010
【００１１】
(ここで、nは0、1または2であり、R1はアルキル基、アルケニル基、アルコキシ基、およびアルキルハライド基からなる群より選択され、R2、R3、R4、R5、R6、R7、R8、R9、R10およびR11は、各々独立に、水素、アルキル基、アルケニル基、アルコキシ基、カルボニル基、ハロゲン、およびフェニル基からなる群より選択される)と、
(b)  脂肪酸エステル化合物と
を含む熱可塑性添加組成物を与える。
【００１２】
いくつかの態様において、本発明は熱可塑性物質(例えば1つ以上のポリオレフィン)と、先に定義されたような添加組成物とを含む熱可塑性組成物を与える。いくつかの態様において、熱可塑性物質はポリプロピレンであり得る。
【００１３】
発明の詳細な記述
先述したように、本発明は、一般に、アセタール化合物と、1つ以上の共添加物とを含む添加組成物、ならびに、このような添加組成物を含む熱可塑性組成物を与える。アセタール化合物は、アルジトール(例えば、無置換アルジトールまたはC1置換アルジトール)とベンズアルデヒド(例えば、無置換ベンズアルデヒドまたは置換ベンズアルデヒド)の間の反応の生成物であり得る。共添加物は、脂肪酸アミド化合物、脂肪酸エステル化合物、またはフッ素化ポリマーであり得る。
【００１４】
本発明の添加組成物は、任意の適切な方法を用いて作られる。例えば、添加組成物は、個々の成分(例えば、アセタール化合物および共添加物)を単純に混合することによって作られ得る。添加組成物は、高剪断(high shear)、または強攪拌条件下で個々の成分を混合することによっても作られ得る。本発明の添加組成物は、任意の適切な形態で提供され得る。例えば、添加組成物は、粉末(例えば、自由流動粉末)、フレーク、ペレット、小球、タブレット、凝集体、懸濁液などの形態で提供され得る。
【００１５】
アセタール化合物
本発明の添加組成物および熱可塑性組成物における使用に適切なアセタール化合物は、任意の適切なアセタール化合物であり得る。例えば、アセタール化合物は、アルジトールとベンズアルデヒドの間の反応生成物であり得る。アルジトール化合物は、無置換アルジトール(例えば、キシリトールまたはソルビトール)、または置換アルジトール(例えば、1,2,3-トリデオキシノニトール、または1,2,3-トリデオキシノン-1-エニトール)であり得る。ベンズアルデヒド化合物は、無置換ベンズアルデヒド、または置換ベンズアルデヒド(例えば、3,4-ジメチルベンズアルデヒドまたは4-プロピルベンズアルデヒド)であり得る。さらに、前記反応によって作られるアセタール化合物は、モノアセタール、ジアセタール、またはトリアセタール化合物であり得る(すなわち、それぞれ1、2または3個のアセタール基を含む化合物)。 
いくつかの態様において、前記アセタール化合物は、式(I)の構造を構成するアセタール化合物
【化１０】
2011502200.tif 000011
【００１６】
であり得る。
【００１７】
式(I)において、R1は水素、アルキル基、アルケニル基、ヒドロキシアルキル基、アルコキシ基、アルキルハライド基、およびその誘導体からなる群より選択され、 R2、R3、R4、R5、R6、R7、R8、R9、R10およびR11は、各々が独立に、水素、アルキル基、アルコキシ基、アルケニル基、アリール基、カルボニル基、およびハロゲンからなる群より選択され、R12は、-CH2OHおよび-CHOHCH2OHからなる群より選択されるヒドロキシアルキル基である。
【００１８】
本発明のいくつかの態様において、R1はアルキル基およびアルケニル基からなる群より選択され、R2、R3、R5、R6、R7、R8、R10およびR11は、各々が水素であり、R12は-CHOHCH2OHであり、R4およびR9は各々がアルキル基である。より具体的な態様において、R1はn-プロピル基であり、R2、R3、R5、R6、R7、R8、R10およびR11は各々水素であり、R12は-CHOHCH2OHであり、R4およびR9はn-プロピル基である。
【００１９】
本発明の他の態様において、R1は水素であり、R2、R5、R6、R7、R8およびR11は各々水素であり、R3、R4、R9およびR10は各々アルキル基であり、R12は-CHOHCH2OHである。より具体的な態様において、R1は水素であり、R2、R5、R6、R7、R8およびR11は各々水素であり、R3、R4、R9およびR10は各々メチル基であり、R12は-CHOHCH2OHである。
【００２０】
いくつかの態様において、アセタール化合物は、C1置換アルジトールとベンズアルデヒドの間の反応の生成物であり得る。ここで利用する、「C1置換アルジトール」という用語は、アルジトールの末端炭素(例えば、典型的に単一のヒドロキシ基で置換された末端炭素原子)が、1つのさらなる基で置換されている化合物を指すために使用される。C1置換アルジトールは、任意の適切な基で置換され得る。いくつかの態様において、C1置換アルジトールは、アルキル基、アルケニル基、アルコキシ基、ヒドロキシアルキル基、アルキルハライド基、およびその誘導体からなる群より選択される基で置換され得る。ベンズアルデヒドは、無置換および置換ベンズアルデヒドの両方を含む任意の適切なベンズアルデヒドである。いくつかの態様において、ベンズアルデヒドは、アルキル基、アルケニル基、アルコキシ基、カルボニル基、ハロゲン、およびアリール基(例えば、フェニル基)からなる群より選択される1つ以上の基で置換され得る。C1置換アルジトールとベンズアルデヒドとの間の反応に由来する適切なアセタール化合物は、限定されないが、各々その全体が参照によってここに組入れられる米国特許出願第7,157,510号および7,262,236号中に記載されたアセタール化合物を含むベンズアルデヒドとの反応に由来する。 
したがって、いくつかの態様において、アセタール化合物は以下の式(II)の構造を構成するジアセタール化合物
【化１１】
2011502200.tif 000012
【００２１】
であり得る。
【００２２】
式(II)において、nは0、1または2であり、R1は、アルキル基、アルケニル基、アルコキシ基、ヒドロキシアルキル基、アルキルハライド基、およびその誘導体からなる群より選択される。R2、R3、R4、R5、R6、R7、R8、R9、R10およびR11は、各々独立に、水素、アルキル基、アルケニル基、アルコキシ基、カルボキシル基、ハロゲン、およびフェニル基からなる群より選択される。いくつかの態様において、nは1であり、R1はアルキル基(例えば、n-プロピル基)であり、R4およびR9はアルキル基(例えば、n-プロピル基)であり、R2、R4、R5、R6、R7、R9、R10およびR11は各々、水素である、
熱可塑性添加組成物(例えば、アセタール化合物および共添加物を含む熱可塑性添加組成物)を与える本発明の態様において、アセタール化合物は、任意の適切な量で添加組成物中に存在し得る。いくつかの態様において、アセタール化合物は、添加組成物中に存在するアセタール化合物および共添加物の総重量に基づいて、およそ50 wt%以上、およそ55 wt%以上、およそ60 wt%以上、およそ65 wt%以上、およそ70 wt%以上、およそ75 wt%以上、およそ80 wt%以上の添加組成物を含み得る。いくつかの態様において、アセタール化合物は、添加組成物中に存在するアセタール化合物および共添加の総重量に基づいて、典型的におよそ95 wt%以下、またはおよそ90 wt%以下の添加組成物を含む。いくつかの態様において、アセタール化合物は、添加組成物中に存在するアセタール化合物および共添加物の総重量に基づいて、およそ60 wt%ないしおよそ90 wt%、65 wt%ないしおよそ90 wt%、65 wt%ないしおよそ85 wt%の添加組成物を含み得る。
【００２３】
熱可塑性組成物を提供する本発明の態様において、アセタール化合物は、熱可塑性組成物中に任意の適切な量で存在し得る。いくつかの態様において、アセタール化合物は、熱可塑性組成物の総重量に基づいて、およそ50 ppm以上、およそ100 ppm以上、およそ250 ppm以上、およそ500 ppm以上、およそ1,000 ppm以上、およそ1,500 ppm以上、またはおよそ2,000 ppm以上の量で熱可塑性組成物中に存在し得る。いくつかの態様において、アセタール化合物は、熱可塑性組成物の総重量に基づいて、およそ30,000 ppm以下、およそ10,000 ppm以下、およそ9,000 ppm以下、およそ8,000 ppm以下、またはおよそ6,000 ppm以下の量で熱可塑性組成物中に存在し得る。いくつかの態様において、アセタール化合物は、熱可塑性組成物の総重量に基づいて、およそ1,000ないしおよそ10,000 ppm(例えば、およそ1,000ないしおよそ5,000 ppm、またはおよそ1,000ないしおよそ3,500 ppm)、およそ1,500ないしおよそ8,000 ppm、またはおよそ2,000ないしおよそ5,000 ppmの量で熱可塑性組成物中に存在し得る。
【００２４】
共添加物
上記したように、本発明の組成物中での使用に適切な共添加物は、脂肪酸アミド化合物、脂肪酸エステル化合物、およびフッ素化ポリマーを含む。
【００２５】
共添加物は、本発明の組成物中に任意の適切な量で存在し得る。熱可塑性添加組成物(例えば、アセタール化合物および共添加物を含む熱可塑性添加組成物)を提供する本発明の態様において、共添加物は、添加組成物中に任意の適切な量で存在し得る。いくつかの態様において、共添加物は、共添加物中に存在するアセタール化合物および共添加物の総重量に基づいて、およそ5 wt%以上、およそ10 wt%以上の添加組成物を含み得る。いくつかの態様において、共添加物は、添加組成物中に存在するアセタール化合物および共添加物の総重量に基づいて、およそ50 wt%以下、およそ40 wt%以下、およそ30 wt%以下、およそ25 wt%、またはおよそ20 wt%以下の添加組成物を含み得る。いくつかの態様において、共添加物は、添加組成物中に存在するアセタール化合物および共添加物の総重量に基づいて、およそ10ないしおよそ40 wt%、およそ10ないしおよそ35 wt%、およそ15ないしおよそ35 wt%の添加組成物を含み得る。
【００２６】
熱可塑性組成物を提供する本発明の態様において、共添加物は、熱可塑性組成物中に任意の適切な量で存在し得る。例えば、共添加物は、熱可塑性組成物の総重量に基づいて、およそ100 ppm以上、およそ200 ppm以上、またはおよそ400 ppm以上の量で熱可塑性組成物中に存在し得る。共添加物は、熱可塑性組成物の総重量に基づいて、およそ10,000 ppm以下、およそ5,000 ppm以下、およそ4,000 ppm以下、またはおよそ3,000 ppm以下の量で熱可塑性組成物中に存在し得る。このような態様のいくつかのより具体的な側面において、共添加物は、熱可塑性組成物の総重量に基づいて、およそ100ないしおよそ5,000 ppm(例えば、およそ100ないしおよそ1,500 ppm)、およそ200ないしおよそ4,000(例えば、およそ200ないしおよそ1,000 ppmまたはおよそ250ないしおよそ750 ppm)、またはおよそ400ないしおよそ3,000 ppm(例えば、およそ400ないしおよそ600 ppm)の量で熱可塑性組成物中に存在し得る。
【００２７】
当業者には理解されることであるが、本発明の熱可塑性添加組成物中に存在するアセタール化合物および共添加物ならびに本発明の熱可塑性組成物の量は、種々の要因によって決定され得る。例えば、これらの化合物の量は、目標とする熱可塑性ポリマー(すなわち、添加組成物が添加される熱可塑性ポリマー)の組成、添加組成物中に存在する特定のアセタール化合物および共添加物の組成、添加組成物が目的とする熱可塑性ポリマーに添加される程度、および目的とする熱可塑性ポリマーについて望ましい光学特性に基づいて変わり得る。
【００２８】
脂肪酸アミド化合物
本発明で提供される化合物のいくつかの態様において、共添加物は脂肪酸アミド化合物であり得る。本発明の組成物中に存在する脂肪酸アミド化合物は、脂肪酸と、アンモニアもしくはアミン含有化合物(例えば、一級アミン基または二級アミン基を含む化合物)との間の反応から生じる任意の適切なアミド化合物であり得る。脂肪酸は、飽和もしくは不飽和C8-C28脂肪酸、または飽和もしくは不飽和C12-C28脂肪酸のような、任意の適切な脂肪酸であり得る。いくつかの態様において、脂肪酸は、エルカ酸(すなわち、cis-13-ドコセン酸)、オレイン酸(すなわち、cis-9-オクタデセン酸(octadecenoic acid))、ステアリン酸(オクタデカン酸)、ベヘン酸(すなわち、ドコサン酸)、アラキン酸(すなわち、アラキジン酸またはエイコサン酸)、パルミチン酸(すなわち、ヘキサデカン酸)、およびその混合物もしくは組合せからなる群より選択される脂肪酸であり得る。アミン含有化合物は、脂肪族アミン(例えば、ステアリルアミンまたはオレイルアミン)、エチレンジアミン、2,2’-イミノジエタノール、および1,1’-イミノジプロパン-2-オールのような任意の適切なアミン含有化合物であり得る。
【００２９】
本発明の化合物のいくつかの態様において、脂肪酸アミド化合物は、式(III)〜(VII)のうちの1つの構造を構成する脂肪酸アミド化合物であり得る。
【化１２】
2011502200.tif 000013
【化１３】
2011502200.tif 000014
【化１４】
2011502200.tif 000015
【化１５】
2011502200.tif 000016
【化１６】
2011502200.tif 000017
【００３０】
式(III)〜(VII)の構造の各々において、R13、R14、R15、R16およびR18は、C7-C27アルキル基およびC7-C27アルケニル基からなる群より独立に選択され、R17は、C8-C28アルキル基およびC8-C28アルケニル基からなる群より選択され、R19は-CH2CH2OHおよび-CH2CH(CH3)OHからなる群より選択される。いくつかの態様において、R13、R14、R15、R16およびR18は、C11-C27アルキル基およびC11-C27アルケニル基からなる群より独立に選択され、R17はC12-C28アルキル基およびC12-C28アルケニル基からなる群より選択される。
【００３１】
いくつかの態様において、脂肪酸アミド化合物は式(III)の構造を構成する化合物であり得る(ここで、R13は-CH2(CH2)10CH=CH(CH2)7CH3、-CH2(CH2)6CH=CH(CH2)7CH3、-CH2(CH2)15CH3、-CH2(CH2)19CH3およびCH2(CH2)17CH3からなる群より選択される)。組成物は、このような脂肪酸アミド化合物の2つ以上の混合物も含み得る。いくつかの態様において、脂肪酸アミド化合物は式(IV)の構造を構成する化合物であり得る(ここで、R14が-H2(CH2)10CH=CH(CH2)7CH3でありかつR15が-CH2(CH2)15CH3であるか、またはR14が-CH2(CH2)6CH=CH(CH2)7CH3でありかつR15が-CH2(CH2)13CH3である)。いくつかの態様において、脂肪酸アミド化合物は、式(V)の構造を構成する化合物であり得る(ここで、R16は-CH2(CH2)15CH3または-H2(CH2)6CH=CH(CH2)7CH3である)。
【００３２】
熱可塑性組成物を提供する本発明の態様において、脂肪酸アミド化合物は、熱可塑性組成物中に任意の適切な量で存在し得る。例えば、脂肪酸アミド化合物は、熱可塑性組成物の総重量に基づいて、およそ100 ppm以上、およそ200 ppm以上、およそ300 ppm以上、またはおよそ400 ppm以上の量で熱可塑性組成物中に存在し得る。脂肪酸アミド化合物は、熱可塑性組成物の総重量に基づいて、およそ10,000 ppm以下、およそ5,000 ppm以下、およそ4,000 ppm以下、またはおよそ3,000 ppm以下、およそ2,000 ppm以下、またはおよそ1,000 ppm以下の量で熱可塑性組成物中に存在し得る。このような態様のいくつかのより具体的な側面において、脂肪酸アミド化合物は、熱可塑性組成物の総重量に基づいて、およそ100ないしおよそ5,000 ppm(例えば、およそ100ないしおよそ1,500 ppm)、およそ200ないしおよそ4,000(例えば、およそ200ないしおよそ1,000 ppm、またはおよそ250ないしおよそ750 ppm)、またはおよそ400ないしおよそ3,000 ppm(例えば、およそ400ないしおよそ600 ppm)の量で熱可塑性組成物中に存在し得る。
【００３３】
共添加物として脂肪酸アミド化合物を含む熱可塑性組成物の1つの側面において、熱可塑性ポリマーはポリエチレン(以下で記載するようなもの)であり得、アセタール化合物および脂肪酸アミドのppm濃度の合計はおよそ3,000ないしおよそ8,000であり得る。共添加物として脂肪酸アミドを含む熱可塑性化合物の他の態様において、熱可塑性ポリマーはポリプロピレン(以下に記載するようにもの)であり得、R1はアルキル基、アルケニル基、アルコキシ基、およびアルキルハライド基からなる群より選択され得、アセタール化合物と脂肪酸アミドのppm濃度の合計が、およそ2,000ないしおよそ5,000であり得る。
【００３４】
フッ素化ポリマー
本発明で与えられる組成物のいくつかの態様において、共添加物はフッ素化ポリマーであり得る。本発明の組成物における使用に適切なフッ素化ポリマーは、フッ素化アクリルポリマーおよびコポリマーのような、熱可塑性組成物への添加に適切な任意のフッ素化ポリマーを含む。このようなフッ素化ポリマーは、フッ素化アクリルモノマー(例えば、フッ素化アクリル酸またはフッ素化メタクリル酸)のフリーラジカル重合に由来するポリマー、およびアクリルモノマー(例えばアクリル酸またはメタクリル酸)とフッ素化アクリルモノマー(例えば、フッ素化アクリル酸またはフッ素化メタクリル酸)とのフリーラジカル重合に由来するコポリマーを含む。
【００３５】
本発明による組成物のいくつかの態様において、フッ素化ポリマーは、以下の式(VIII)
【化１７】
2011502200.tif 000018
【００３６】
の構造を構成するフッ素化ポリマーであり得る。
【００３７】
式(VIII)の構造において、R20は-CF2CF2CF2CF3、-CF2CF2CF2CF2CF2CF3および-CF2CF2CF2CF2CF2CF2CF2CF3からなる群より選択される。R21およびR22は、独立に水素およびメチルからなる群より選択され、xはおよそ15ないしおよそ10,000(例えば、およそ20ないしおよそ10,000、またはおよそ50ないしおよそ10,000)の整数であり、yはおよそ0ないしおよそ10,000の整数であり、mとnの合計はおよそ30ないしおよそ10,000(例えばおよそ50ないしおよそ10,000)である。いくつかの態様において、R21およびR22は各々メチルであり得る。
【００３８】
当業者には理解されるであろうが、式(VIII)の構造は、モノマーのフリーラジカル重合によって作られるポリマーおよび/またはコポリマーを表す簡略的な方法を意図している。フッ素化モノマーおよびフッ素化されていないモノマーの両方に由来する繰返しユニットを含むこれらのポリマー(例えば、フッ素化メタクリル酸およびメタクリル酸から生じるコポリマー)について、式(VIII)の構造は、得られるポリマーが2つの異なるモノマーから生じた繰返しユニットの、2つの別個のブロックを含むことを要することを意図しない。むしろ、当業者には理解されるであろうが、このようなモノマーの混合物のフリーラジカル重合は、ポリマー鎖沿いの繰返しユニットのランダムな配置を含むポリマーを生じ得る。式(VIII)の構造は、このようなコポリマーを包含することを意図している。したがって、式(VIII)の構造は、このようなポリマーの簡略的な表現として機能することを意図しており、ポリマー鎖中に存在する繰返しユニットの数を特定するための簡易な手段を与える。
【００３９】
熱可塑性組成物を提供する本発明の態様において、フッ素化ポリマーは熱可塑性組成物中に任意の適切な量で存在し得る。例えば、フッ素化ポリマーは、熱可塑性組成物の総重量に基づいて、およそ100 ppm以上、およそ200 ppm以上、およそ300 ppm以上、またはおよそ400 ppm以上の量で熱可塑性組成物中に存在し得る。フッ素化ポリマーは、熱可塑性組成物の総重量に基づいて、およそ10,000 ppm以下、およそ5,000 ppm以下、およそ4,000 ppm以下、およそ3,000 ppm以下、およそ2,000 ppm以下、またはおよそ1,000 ppm以下の量で熱可塑性組成物中に存在し得る。このような態様のより具体的な側面のいくつかにおいて、フッ素化ポリマーは、熱可塑性組成物の総重量に基づいて、およそ100ないしおよそ5,000 ppm(例えば、およそ100ないしおよそ1,500 ppm)、およそ200ないしおよそ4,000(例えば、およそ200ないしおよそ1,000ppm、またはおよそ250ないしおよそ750 ppm)、または、およそ400ないしおよそ3,000 ppm(例えば、およそ400ないししおよそ600 ppm)の量で熱可塑性組成物中に存在し得る。
【００４０】
脂肪酸エステル化合物
本発明で与えられる組成物のいくつかの態様において、共添加物は脂肪酸エステル化合物であり得る。本発明の組成物中に存在する脂肪酸エステル化合物は、脂肪酸とヒドロキシ含有化合物の間の反応に由来する任意の適切なエステル化合物であり得る。いくつかの態様において、脂肪酸エステル化合物は、脂肪酸と、グリセロール、ジグリセロール、およびその組合せからなる群より選択される化合物との間の反応の生成物であり得る。脂肪酸は任意の適切な脂肪酸であり得る。いくつかの態様において、脂肪酸は、C10-C22脂肪酸(例えば、C12-C20脂肪酸、C12-C18脂肪酸、またはC12-C16脂肪酸)である。いくつかの態様において、脂肪酸エステル化合物は、脂肪酸(それぞれラウリン酸、ミリスチン酸、またはステアリン酸)とジグリセロールとの反応によって生成するエステル化合物であるジグリセロールモノラウレート、ジグリセロールモノミリスタート、ジグリセロールモノステアラート、およびその混合物からなる群より選択される。適切な脂肪酸エステル化合物、および脂肪酸エステル化合物を合成するための方法は、その全ての参照によってここに組込まれる日本国特許第3 463 841号に記載されている。
【００４１】
当業者には理解され得るであろうが、脂肪酸とグリセロールもしくはジグリセロール(先述したようなもの)との間の反応から生じる脂肪酸エステル化合物は、脂肪酸エステル化合物を作るために使用されるグリセロールもしくはジグリセロール上の1つより多いヒドロキシ基の存在に起因した複数のエステル部分を含み得る。任意の特別な理論に結びつくことを望んでいないが、ここで記載された添加組成物について、比較的多量のモノエステルを含む脂肪酸エステル化合物は、複数のエステル部分を含む化合物を多量に含む脂肪族エステル化合物と比べてより大きな利益(例えば、より良好な光学特性を持った熱可塑性化合物)を与えることが信じられている。したがって、いくつかの態様において、添加組成物中に存在する脂肪酸エステル化合物の総重量に基づいて、およそ50 wt%以上のモノエステル(すなわち、脂肪酸と、グリセロールもしくはジグリセロールとの間の反応から生じる単一のエステル部分を含む化合物)を含む。いくつかの態様において、脂肪酸エステル化合物は、添加組成物中に存在する脂肪酸エステル化合物の総重量に基づいて、およそ60 wt%以上、およそ70 wt%以上、およそ80 wt%以上、およそ85 wt%以上、またはおよそ90 wt%以上のモノエステルを含み得る。
【００４２】
熱可塑性添加組成物を与える本発明の態様において、脂肪酸エステル化合物は添加組成物中に任意の適切な量で存在し得る。いくつかの態様において、脂肪酸エステル化合物は、添加組成物中に存在するアセタール化合物および脂肪酸エステル化合物の総重量に基づいて、およそ5 wt%以上、またはおよそ10 wt%以上の添加組成物を含む。いくつかの態様において、脂肪酸エステル化合物は、添加組成物中に存在するアセタール化合物および脂肪酸エステル化合物の総重量に基づいて、およそ50 wt%以下、およそ40 wt%以下、およそ30 wt%以下、およそ25 wt%以下、またはおよそ20 wt%以下の添加組成物を含む。いくつかの態様において、脂肪酸エステル化合物は、添加組成物中に存在するアセタール化合物および脂肪酸エステル化合物の総重量に基づいて、およそ10ないしおよそ40 wt%、およそ10ないしおよそ35 wt%、またはおよそ15ないしおよそ35 wt%の添加組成物を含む。
【００４３】
熱可塑性組成物を与える本発明の態様において、脂肪酸エステル化合物は熱可塑性組成物中に任意の適切な量で存在し得る。いくつかの態様において、脂肪酸エステル化合物は、熱可塑性組成物の総重量に基づいて、およそ100 ppm以上、およそ200 ppm以上、またはおよそ400 ppm以上の量で熱可塑性組成物中に存在し得る。いくつかの態様において、脂肪酸エステル化合物は、熱可塑性組成物の総重量に基づいて、およそ10,000 ppm以下、およそ5,000 ppm以下、およそ4,000 ppm以下、またはおよそ3,000 ppm以下の量で熱可塑性組成物中に存在し得る。いくつかの態様において、脂肪酸エステル化合物は、熱可塑性組成物の総重量に基づいて、およそ100ないしおよそ5,000 ppm、およそ200ないしおよそ4,000 ppm、またはおよそ400ないしおよそ3,000 ppmの量で熱可塑性組成物中に存在し得る。
【００４４】
熱可塑性ポリマー
本明細書を通じて記載したように、本発明は、熱可塑性添加組成物の他に熱可塑性組成物を提供する。最大限広い表現において、本発明の熱可塑性組成物は、先述した熱可塑性ポリマー、アセタール化合物、および共添加物の組合せである。
【００４５】
本発明の熱可塑性組成物中に存在する熱可塑性ポリマーは、任意の適切な熱可塑性ポリマーであり得る。適切な熱可塑性ポリマーは、限定されないが、ポリオレフィン、ポリエステル(例えば、ポリエチレンテレフタレート)、ポリアミド、ポリスチレン、またはポリケトン(例えば、骨格中にカルボニル基を持つポリケトン)を含む。いくつかの態様において、熱可塑性ポリマーは、2〜6個の炭素原子を含む脂肪族モノオレフィンのポリマーおよびコポリマーからなる群より選択されるポリオレフィンであり得る。これらのポリマーおよびコポリマーは、およそ10,000ないしおよそ2,000,000、またはおよそ30,000ないしおよそ300,000の平均分子量を持ち得る。いくつかの態様において、熱可塑性ポリマーは、ポリエチレン(例えば、直鎖の低密度ポリエチレン、低密度ポリエチレン、および高密度ポリエチレン)、ポリプロピレン、結晶性エチレン/ポリプロピレンコポリマー(ランダムまたはブロック)、ポリ(1-ブテン)およびポリメチルペンテンからなる群より選択されるポリオレフィンである。いくつかの態様において、熱可塑性ポリマーは、ポリプロピレン、ポリエチレン、およびその混合物からなる群より選択されるポリオレフィンである。
【００４６】
本発明の熱可塑性組成物は、任意の適切な方法で作られ得る。例えば、熱可塑性組成物は、添加組成物(先述したようなもの)を熱可塑性ポリマーと単純に混合するか、または熱可塑性組成物の個々の成分(例えば、アセタール化合物、共添加物、および熱可塑性ポリマー)を単純に混合することによって作られ得る。熱可塑性組成物は、個々の成分を、高剪断または強攪拌条件下で混合することによっても作られ得る。本発明の熱可塑性組成物は、熱可塑性組成物から物品を作るためのさらなる加工における使用に適切な任意の形態で提供され得る。例えば、熱可塑性組成物は、粉体(例えば、自由流動粉体)、フレーク、ペレット、小球、タブレット、凝集体などの形態で提供され得る。
【００４７】
本発明の熱可塑性組成物は、熱可塑性物品の製造に有用であると信じられている。本発明の熱可塑性組成物は、射出成形、射出回転成形、ブロー成形(例えば、射出ブロー成形または射出延伸ブロー成形)、押出し(例えば、シート押出し、フィルム押出し、キャストフィルム押出し、または泡沫押出し)、押出ブロー成形、熱成形、回転成形、フィルムブロー(ブロンフィルム)、フィルム鋳込み(鋳込みフィルム)などのような任意の適切な技術によって、所望の熱可塑性物品へと成形され得る。
【００４８】
本発明の熱可塑性組成物は、任意の適切な物品または製品を作るために使用され得る。適切な製品は、限定されないが、医療器具(例えば、レトルト用途のためのプレフィルドシリンジ、経静脈供給容器、血液収集装置)、食品容器、液体容器(例えば、飲料の容器、治療器具、パーソナルケア組成物、シャンプーなど)、衣料品ケース、電子レンジに使える物品、棚材料、キャビネットドア、機械部品、自動車部品、シート、パイプ、チューブ、回転成形された部品、ブロー成形された部品、フィルム、繊維などを含む。
【００４９】
任意の成分
本発明の組成物は、いくつかの態様において、アセタール化合物、共添加物、および存在する場合は先述した熱可塑性ポリマーの他に、1つ以上の成分を含み得る。適切なさらなる添加物は、限定されないが、抗酸化剤、酸捕捉剤、およびその組合せを含む。
【００５０】
任意の特別な理論に結びつくことを望まないが、先述した添加組成物は、既知の添加組成物と比べて、向上した光学特性(例えば、より低い曇り度値)を持つ熱可塑性組成物(例えば、ポリプロピレン組成物)を製造することができると信じられている。例えば、先述した添加組成物は、熱可塑性組成物中のアセタール化合物のより低い充填レベルで、より多量のアセタール化合物を含む熱可塑性組成物よりも同等かそれ以上の光学特性(例えば、曇り度値)を持つ熱可塑性組成物(例えば、ポリプロピレン組成物)を作ることができると信じられている。したがって、先述した添加組成物は、より少量のアセタール化合物を用いながら、所望の光学特性を持つ熱可塑性組成物を作るために使用され得る。
【００５１】
例１
この例は、本発明による熱可塑性組成物の製造、およびこのような組成物から作られる熱可塑性物品により発現する物理特性のいくらかを実証する。8種のポリプロピレンランダムコポリマー組成物(試料1A〜1F、および比較試料1および2)を、以下の表１および表２に記載された一般的処方および以下に記載された一般的手順に従って調合した。
【表１】
2011502200.tif 000019
【表２】
2011502200.tif 000020
【００５２】
組成物の各々に使用されるアセタール化合物(すなわち、試料1A〜1Fおよび比較試料１および２)は、式(I)の構造を構成するセタール化合物である(ここで、R1はn-プロピル基であり、R2、R3、R5、R6、R7、R8、R10およびR11は各々水素であり、R12は-CHOHCH2OHであり、R4およびR9は各々n-プロピル基である)。試料1Aおよび1Dにおいて使用された共添加物は、R17が-CH2(CH2)16CH3である式(VI)の構造を構成する脂肪酸アミド化合物であるビスオクタデシルオキサアラミド(N,N'-ジエチルエタンジアミド)であった。試料1Bおよび1Eにおいて使用された共添加物は、R13が-CH2(CH2)6CH=CH(CH2)7CH3である式(III)の構造を構成する脂肪酸アミドであるオレアミド(cis-オクタデセンアミド)である。試料1Cおよび1Fにおいて使用された共添加物は、R16が-CH2(CH2)15CH3である式(V)の構造を構成する脂肪酸アミド化合物であるエチレンビスステアラミドであった。
【００５３】
比較試料１についての配合は、組成物が共添加物を含まず、かつポリプロピレンランダムコポリマーの量が1キログラム分の組成物を作るために995.7 gまで増やされたことを除いて、試料1A〜1Cについての配合と同様であった。比較試料2についての配合は、組成物が共添加物を含まず、1キログラム分の組成物を作るためにポリプロピレンランダムコポリマーの量が994.7 gまで増やされたことを除いて、試料1D〜1Fについての配合と同様であった。
【００５４】
8種全てのポリプロピレンランダムコポリマー組成物を、高強度のミキサー中で成分をブレンドすることによって調合した。ポリプロピレンランダムコポリマー組成物を、その後、ツインスクリュー押出機で溶融調合した。各ポリプロピレンランダムコポリマー組成物についての押出物(ストランドの形態)を水浴中で冷却し、引続いてペレット化した。
【００５５】
ペレット化されたポリプロピレンランダムコポリマー組成物を、その後、組成物を射出成形機で射出成形することによってプラーク(plaque)を形成するために使用した。得られたプラークを、その後、BYK-Gardner Haze-Gard Plusを用いたASTM規格D1003-92により試験し、各ポリプロピレンランダムコポリマー組成物についての曇り度百分率を決定した。これらの測定の各々についての結果を以下の表３に記載する。
【表３】
2011502200.tif 000021
【００５６】
表３に記載された結果からわかるように、本発明による熱可塑性ポリマー組成物(すなわち、試料1A〜1F)は、各々、同じ濃度のアセタール化合物を含有する比較試料(すなわち、比較試料１および２)よりも、低い曇り度値を呈した。この結果は、本発明の添加組成物が、同量のアセタール化合物を含有する熱可塑性組成物と比べて向上した光学特性(例えば、曇り度値)を持つ熱可塑性組成物を作るために使用され得るか、または、所望の光学特性を呈する熱可塑性組成物を作るために必要なアセタール化合物の量を減らすために使用され得ることが示唆される。
【００５７】
例２
この例は、本発明による熱可塑性組成物の製造、およびこのような組成物から作られる熱可塑性物品により示されるいくつかの物理特性を実証する。5種のポリプロピレンランダムコポリマー組成物(試料2A〜2Cおよび比較試料３および４)を、以下の表４に記載された一般処方および以下に記載された一般手順に従って調合した。
【表４】
2011502200.tif 000022
【００５８】
各組成物(すなわち、試料2A〜2Dおよび比較試料３)において使用されたアセタール化合物は、式(I)の構造を構成するアセタール化合物であった(ここで、R1はn-プロピル基であり、R2、R3、R5、R6、R7、R8、R10、およびR11は各々水素であり、R12は-CHOHCH2OHであり、R4およびR9は各々n-プロピル基である)。試料2A、2B、および2C、および比較試料３は式(VIII)の構造を構成する、フッ素化メタクリル酸およびメタクリル酸の重合から生じるランダムコポリマーであるフッ素化ポリマーであるフッ素化ポリマー共添加物を含有していた(ここで、R20は-CF2CF2CF2CF2CF2CF2CF2CF3であり、R21およびR22は両方ともメチルであり、xはおよそ20であり、yはおよそ30である)。
【００５９】
5種全てのポリプロピレンランダムコポリマー組成物を、高強度のミキサー中で成分をブレンドすることによって調合した。ポリプロピレンランダムコポリマー組成物を、その後、ツインスクリュー押出機で溶融調合した。各ポリプロピレンランダムコポリマー組成物についての押出物(ストランドの形態)を水浴中で冷却し、その後、ペレット化した。
【００６０】
ペレット化されたポリプロピレンランダムコポリマー組成物を、その後、組成物を射出成形機で射出成形することによってプラークを形成するために使用した。得られたプラークをその後、BYK-Gardner Haze-Gard Plusを用いたASTM規格D1003-92により試験し、各ポリプロピレンランダムコポリマー組成物についての曇り度百分率を決定した。これらの測定の各々についての結果を以下の表５に記載する。
【表５】
2011502200.tif 000023
【００６１】
表５に記載された結果からわかるように、本発明による熱可塑性組成物(すなわち、試料2A〜2C)は、各々、比較試料(すなわち、比較試料３および４)よりも低い曇り度値を呈した。これらの結果は、本発明の添加組成物が、同量のアセタール化合物を含有する熱可塑性組成物と比べて向上した光学特性(例えば、曇り度値)を持つ熱可塑性組成物を作るために使用され得るか、または、所望の光学特性を呈する熱可塑性組成物を製造するために必要なアセタール化合物の量を減らすために使用することができることが示唆される。
【００６２】
例３
この例は、本発明による熱可塑性組成物の製造、およびこのような組成物から作られる熱可塑性物品によって示されるいくらかの物理特性を実証する。16種のポリプロピレンランダムコポリマー組成物(試料3A〜3L、および比較試料5〜8)を、以下の表6に記載された一般式および以下に記載された一般的手順にしたがって調合した。
【表６】
2011502200.tif 000024
【００６３】
各組成物(すなわち、試料3A-3L、および比較試料5〜8)に使用されたアセタール化合物は、式(I)の構造を構成するアセタール化合物であった(ここで、R1はn-プロピル基であり、R2、R3、R5、R6、R7、R8、R10およびR11は各々水素であり、R12は-CHOHCH2OHであり、R4およびR9は各々n-プロピル基である)。試料3A〜3Lは、各々、脂肪酸エステル化合物であるジグリセロールモノミリスタートを含んでいた。各組成物中に含まれるアセタール化合物およびジグリセロールモノミリストラートの量を以下の表７に示す。
【００６４】
16種全てのポリプロピレンランダムコポリマー組成物を、高強度のミキサー中で成分をブレンドすることによって調合した。ポリプロピレンランダムコポリマー組成物を、その後、ツインスクリュー押出機で溶融調合した。各ポリプロピレンランダムコポリマー組成物についての押出物(ストランドの形態)を、水浴中で冷却し、その後ペレット化した。
【００６５】
ペレット化されたポリプロピレンランダムコポリマー組成物を、その後、組成物を射出成形機で射出成形することによってプラークを形成するために使用した。得られたプラークを、BYK-Gardner Haze-Gard Plusを用いたASTM規格D1003-92により試験し、各ポリプロピレンランダムコポリマー組成物についての曇り度百分率を決定した。これらの測定の各々についての結果を以下の表７に記載する。
【表７】
2011502200.tif 000025
【００６６】
表７に記載された結果からわかるように、本発明による熱可塑性組成物(すなわち、試料3A〜3L)のいくらかは、比較試料(すなわち比較試料5〜8)よりも低い曇り度値を呈した。これらの結果は、本発明の添加組成物が、同量のアセタール化合物を含有する熱可塑性組成物に比べて向上した光学特性(例えば、曇り度値)を持つ熱可塑性組成物を作ることができるか、または、所望の光学特性を呈する熱可塑性組成物を作るために必要なアセタール化合物の量を減らすために使用することができることが示唆される。
【００６７】
ここで引用された刊行物、特許出願、および特許を含む全ての参考文献は、あたかも各引用文献がそれぞれ、かつ具体的に参照によって組入れられ、その全てがここに記載されるのと同程度の参照によってここに組入れられる。
【００６８】
特に以下の請求項の文脈中で、この出願の主題を記述する文脈における類似の参照の使用は、ここで他に示すか、または文脈と明らかに矛盾しない限りは、単数または複数の両方を包含すると解釈される。用語「含む」、「持つ」、「含有する」および「包含する」は、他に示さない限り、非制限的な用語として理解される(すなわち、「含む」が、それに限定されるわけではないことを意味する)。ここでの数値範囲の記載は、ここで他に示さない限り、範囲内に収まる各々別個の値を個別に参照する簡略的な方法に供され、各別個の値は、ここで個別に記載されるかのように本明細書中に組込まれる。ここで記載された全ての方法は、ここで他に指示するか、または文脈と明らかに矛盾しない限り、任意の適切な順序で実行され得る。任意かつ全て使用の例、またはここで与えられる典型的な言語(例えば、「〜のような」)は、出願の主題をより良く説明することを意図しているだけで、他に言及しない限り、主題の範囲の限定をもたらさない。本明細書中のどの言語も、ここで記載される主題の実行に本質的な、任意の請求されていない要素を示すように解釈されるべきでない。
【００６９】
発明者に既知の、請求された主題を実行するためのベストモードを含むこの出願の主題の好ましい態様がここに記載される。これらの好ましい態様の変形は、以下の記載を読むことで当業者に明らかとなるであろう。発明者は、当業者がこのような変形を適切に用いることを予期しており、発明者は、ここで特に記載されたもの以外で、ここで記載された主題が実施されることを意図している。したがって、この開示は、適用法によって許容された、ここに添付された請求項に記載された主題の全ての変形物および均等物を含む。さらに、その全ての可能な変形における上述した要素の任意の組合せは、ここで他に指示しないか、または文脈と明らかに矛盾しない限りは、本開示に包含される。
【国際調査報告】
2011502200.tif 000035
2011502200.tif 000036
2011502200.tif 000037
2011502200.tif 000038
2011502200.tif 000039
2011502200.tif 000040